КАТАЛИЗАТОРЫ НА ОСНОВЕ МЕТАЛЛОВ ПЛАТИНОВОЙ ГРУППЫ (PGM) ДЛЯ ОБРАБОТКИ АВТОМОБИЛЬНЫХ ВЫХЛОПОВ

1. Каталитический материал, содержащий:
пористую жаропрочную металлооксидную подложку, причем подложка находится в форме частиц и имеет средний размер первичных частиц от около 1 нм до около 100 нм, измеренный Трансмиссионной Электронной Микроскопией (ТЕМ); и
компонент металла платиновой группы (PGM) в форме наночастиц, диспергированный по всей подложке;
причем средний размер первичных частиц компонента PGM составляет от около 10 нм до около 92 нм, как измерено ТЕМ.
2. Каталитический материал по п. 1, причем и подложка и компонент PGM доставлены в коллоидном состоянии, и компонент PGM прикреплен к подложке.
3. Каталитический материал по п. 1, причем материал эффективен для конверсии одного или более компонентов выхлопного потока двигателя внутреннего сгорания.
4. Каталитический материал по п. 1, причем компонент PGM включает платину, палладий, родий или их комбинации.
2
5. Каталитический материал по п. 1, имеющий средний радиус пор по десорбции BJH в интервале от около 3 до около 20 нанометров, как измерено распределением размера пор по адсорбции азота (N-PSD).
2
6. Каталитический материал по п. 1, обладающий площадью поверхности по BET более или равной около 30 м/г, как измерено изотермой адсорбции азота.
7. Каталитический материал по п. 1, причем после прокаливания при 550°С в течение двух часов на воздухе каталитического материала, начиная со свежего состояния, средний размер первичных частиц компонента PGM остается от около 10 до около 92 нм, как измерено Трансмиссионной Электронной Микроскопией (ТЕМ).
8. Каталитический материал по п. 1, дополнительно содержащий один или оба из промотора и стабилизатора в количестве от около 0,1 до около 30 мас. % в пересчете на массу каталитического материала.
9. Каталитический материал по п. 8, причем один или оба из промотора и стабилизатора содержат оксид редкоземельного металла, выбранный из группы, состоящей из оксида церия, оксида лантана, оксида неодима, оксида гадолиния, оксида иттрия, оксида празеодима, оксида самария, оксида гафния и их комбинаций.
10. Каталитический материал по п. 8, причем один или оба из промотора и стабилизатора представляет собой оксид щелочноземельного металла, выбранный из группы, состоящей из оксида бария, оксида стронция или их комбинаций.
11. Каталитический материал по п. 1, причем:
2
жаропрочный оксид металла при необходимости содержит вплоть до 30% промотора, стабилизатора или как промотора, так и стабилизатора; и средний радиус пор по десорбции BJH каталитического материала составляет от около 3 до около 30 нанометров, как измерено распределением размера пор по адсорбции азота (N-PSD); и
компонент металла платиновой группы (PGM) содержит доставленный в коллоидном состоянии палладий, который прикрепляется к подложке с образованием каталитического материала.
12. Каталитический материал по п. 11, обладающий более низкой скоростью дезактивации, чем сравнительный каталитический материал, который содержит PGM, доставленный солью.
13. Каталитический композит для выхлопного потока двигателя внутреннего сгорания, содержащий: каталитический материал по любому из пп. 1-12, нанесенный на носитель.
14. Каталитический композит по п. 13, дополнительно содержащий один или более дополнительных металлов платиновой группы, жаропрочных металлооксидных подложек, промоторов или стабилизаторов, нанесенных на носитель в том же или другом слое в качестве каталитического материала.
15. Система для обработки выхлопного потока двигателя внутреннего сгорания, включающего углеводороды, монооксид углерода и другие компоненты выхлопного газа, причем система обработки выхлопов содержит:
выхлопной трубопровод, сообщающийся по текучей среде с двигателем внутреннего сгорания посредством выхлопного патрубка; и каталитический композит по п. 13.
16. Способ обработки выхлопных газов, включающий контакт газообразного потока, содержащего углеводороды, монооксид углерода и оксиды азота, с каталитическим композитом по п. 13.
17. Способ получения каталитического материала, причем способ включает:
(a) получение наночастиц PGM;
(b) получение наночастиц жаропрочной металлооксидной подложки или предшественника жаропрочной металлооксидной подложки;
(c) приготовление водного коллоидного раствора наночастиц PGM стадии (а) и наночастиц стадии (b) с образованием раствора каталитического материала; и
(d) высушивание и прокаливание раствора каталитического материала стадии (с) с образованием каталитического материала, причем компонент PGM диспергируют по всей подложке и термически прикрепляют к подложке.
18. Способ по п. 17, причем стадия (а) включает:
образование водного раствора соли компонента металла платиновой группы (PGM), восстановителя и поверхностно-активного вещества; смешивание и нагревание водного раствора, восстанавливая таким образом по меньшей мере часть металла до формы с нулевой валентностью посредством восстановителя в присутствии поверхностно-активного вещества, и образование водного раствора коллоидных наночастиц PGM;
и при необходимости очистку и/или концентрирование наночастиц.
19. Способ по п. 18, причем:
компонент PGM содержит палладий, родий или их комбинации;
восстановитель содержит аскорбиновую кислоту; и
поверхностно-активное вещество содержит поливинилпирролидон (PVP).
6
8
6
4
20. Способ по п. 18, причем восстановитель выбирают из группы, состоящей из аскорбиновой кислоты (СНО), лимонной кислоты, бор-гидрида натрия (NaBH), этанола, пропанола, диэтиленгликоля, моноэтиленгликоля и их смесей.
21. Способ по п. 18, причем поверхностно-активное вещество выбирают из группы, состоящей из поливинилового спирта, поливинилпирролидона, полиэтиленимина, полиакриловой кислоты, углеводов, цитратов щелочных металлов и их комбинаций.
2
22. Способ по п. 17, причем при прокаливании жаропрочная металлооксидная подложка содержит гамма-оксид алюминия с высокой площадью поверхности, обладающий площадью поверхности, равной по меньшей мере около 60 квадратных метров на грамм (м/г).
23. Способ по п. 17, причем стадия (b) включает получение раствора наночастиц жаропрочной металлооксидной подложки или получение коллоидного раствора предшественника жаропрочной металлооксидной подложки и дополнительно включает охлаждение и обработку ультразвуком коллоидного раствора жаропрочной металлооксидной подложки.